СТАЛЬ С ЦИНКОВЫМ ПОКРЫТИЕМ ДЛЯ УПРОЧНЕНИЯ ПОД ПРЕССОМ, ПРИМЕНЕНИЯ И СПОСОБ ИЗГОТОВЛЕНИЯ

1. Способ производства стали, включающий стадии, согласно которым:
сталь подвергают цинкованию с последующим отжигом с получением покрытия на стали; и
оцинкованную отожженную сталь подвергают термообработке с предварительным легированием, проведенной перед горячей штамповкой при температуре в диапазоне от примерно 850°F (454°С) до примерно 950°F (510°С).
2. Способ по п. 1, в котором покрытие содержит цинк, железо и алюминий.
2
3. Способ по п. 1, в котором вес покрытия находится в диапазоне от примерно 40 до примерно 90 г/м.
4. Способ по п. 1, в котором стадию цинкования с последующим отжигом выполняют при температуре в диапазоне от примерно 900°F (482°С) до примерно 1200°F (649°С).
5. Способ по п. 1, в котором стадию термообработки с предварительным легированием проводят в процессе отжига распущенных рулонов.
6. Способ по п. 1, в котором термообработку с предварительным легированием осуществляют с временем выдержки в диапазоне от примерно 1 часа до примерно 10 часов.
7. Способ по п. 6, в котором термообработку с предварительным легированием осуществляют с временем выдержки в диапазоне от примерно 2 часов до примерно 6 часов.
8. Способ производства стали, включающий стадии, согласно которым:
сталь подвергают цинкованию с последующим отжигом с получением покрытия на стали; и
оцинкованную отожженную сталь подвергают термообработке с предварительным легированием, проведенной перед горячей штамповкой при температуре в диапазоне от примерно 850°F (454°С) до примерно 950°F (510°С), при этом термообработку с предварительным легированием проводят в защитной атмосфере.
9. Способ по п. 8, в котором защитная атмосфера содержит азот.
2
10. Способ по п. 9, в котором защитная атмосфера содержит примерно 100% N.
11. Способ по п. 9, в котором защитная атмосфера дополнительно содержит водород.
2
2
12. Способ по п. 11, в котором защитная атмосфера содержит примерно 95% N и примерно 5% Н.
13. Способ по п. 1 или 8, дополнительно включающий горячую штамповку стали после термообработки с предварительным легированием.
14. Способ по п. 13, в котором стадию горячей штамповки осуществляют при температуре в диапазоне от примерно 1616°F (880°С) до примерно 1742°F (950°С).
15. Способ по п. 13, в котором стадию горячей штамповки осуществляют в течение времени в диапазоне от примерно 2 минутами до примерно 10 минутами.
16. Способ по п. 13, в котором после горячей штамповки покрытие содержит одну фазу α-Fe с приблизительно 30% Zn.